СПОСОБ ДЛЯ ПРОИЗВОДСТВА СВАРЕННОГО ДУГОВОЙ СВАРКОЙ КОНСТРУКТИВНОГО ЭЛЕМЕНТА

1. Способ для производства сваренного дуговой сваркой конструктивного элемента, включающий в себя стадию соединения стальных элементов путем дуговой сварки в атмосфере защитного газа с тем, чтобы изготовить сварной конструктивный элемент, в котором по меньшей мере один из элементов, подлежащих соединению, является элементом из толстолистовой стали с нанесенным на нее способом погружения в расплав покрытием из сплава на основе Zn-Al-Mg, а защитный газ является газом на основе газообразного аргона, газообразного гелия или газообразной смеси аргона и гелия и имеет концентрацию углекислого газа, удовлетворяющую следующему выражению (2) в зависимости от погонной энергии Q (Дж/см) при сварке, определяемой следующим выражением (1) и находящейся в диапазоне от 2000 до 12000 Дж/см:
СО2
где I представляет собой ток сварки (А), V представляет собой напряжение дуги (В), v представляет собой скорость сварки (см/с), а С представляет собой концентрацию углекислого газа в защитном газе (об.%).
2. Способ по п. 1, в котором толстолистовая сталь с нанесенным на нее способом погружения в расплав покрытием из сплава на основе Zn-Al-Mg имеет слой металлического покрытия, который содержит: от 1,0 до 22,0 мас.% алюминия; от 0,05 до 10,0 мас.% магния; от 0 до 0,10 мас.% титана; от 0 до 0,05 мас.% бора; от 0 до 2,0 мас.% кремния; от 0 до 2,5 мас.% железа с остатком, состоящим из цинка и неизбежных примесей.
2
3. Способ по п. 1 или 2, в котором толстолистовая сталь с нанесенным на нее способом погружения в расплав покрытием из сплава на основе Zn-Al-Mg имеет плотность слоя металлического покрытия от 20 до 250 г/м на одну поверхность.